(57)【特許請求の範囲】
【請求項１】
炭素鋼内に約０．１５質量％から０．５０質量％の炭素を具備する炭素鋼製ネジを選択的に焼き入れする方法において、
前記ネジの下方の端部および先端部を約摂氏８７１．１度（華氏１６００度）と約摂氏９８２．２度（華氏１８００度）との間の温度まで選択的に加熱し、
前記ネジの前記下方の端部および前記先端部を少なくとも約摂氏６５．６度（華氏１５０度）まで冷却し、
前記ネジのヘッド部を約摂氏８７１．１度（華氏１６００度）と約摂氏９８２．２度（華氏１８００度）との間の温度まで選択的に加熱し、
前記ネジの前記ヘッド部を少なくとも約摂氏６５．６度（華氏１５０度）まで冷却する、方法。
【請求項２】
前記第一の温度まで選択的に加熱することは、前記ネジの前記下方の端部および前記先端部を火炎により選択的に加熱することにより行われる請求項１に記載の方法。
【請求項３】
前記第二の温度まで選択的に加熱することは、前記ネジの前記ヘッド部を火炎により選択的に加熱することにより行われる請求項１に記載の方法。
【請求項４】
さらに、前記ネジの前記下方の端部および前記先端部を冷却した後であって前記ネジのヘッド部を前記第二の温度まで選択的に加熱する前に、前記ネジの前記先端部を加熱することなしに、前記ネジの前記下方の端部のみを摂氏約３９８．９度（華氏７５０度）から摂氏５３７．８度（華氏１０００度）に加熱することを含む請求項１に記載の方法。
【請求項５】
ネジのヘッド部と、ネジ先端部と、前記ヘッド部に隣接する第一の端部と、前記ネジ先端部に隣接する第二の端部とを有する胴部とを具備していて、炭素鋼内に約０．１５質量％から０．５０質量％の炭素を含んでいる、選択的に焼き入れされた炭素鋼製ネジにおいて、
前記ネジの前記ヘッド部が、頂面と、底部と、中心領域と、外側縁部と、回転用工具を受容するために前記中心領域内に位置する凹部とを有しており、
前記中心領域の前記頂面が火炎噴射部によって約摂氏８７１．１度（華氏１６００度）と約摂氏９８２．２度（華氏１８００度）との間の温度まで直接的に加熱されており、
前記ネジの前記ヘッド部が、前記中心領域の前記頂面においてはマルテンサイト金属組織であって、前記底部においてはフェライトパーライト金属組織である選択的に焼き入れされた炭素鋼製ネジ。
【請求項６】
前記胴部がフェライトパーライト金属組織である請求項５に記載の選択的に焼き入れされた炭素鋼製ネジ。
【請求項７】
前記胴部が第一の端部においてはフェライトパーライト金属組織であって、第二の端部においてはマルテンサイト金属組織であり、前記ネジ先端部がマルテンサイト金属組織である請求項５に記載の選択的に焼き入れされた炭素鋼製ネジ。
【発明の詳細な説明】
【０００１】
【発明の属する技術分野】
本発明は、選択的に焼き入れされていて要求される特性と性質とを生じさせる炭素鋼製ネジおよび類似の留め具、ならびに選択的に焼き入れされた炭素鋼製ネジの製造方法に関する。
【０００２】
【従来の技術】
選択的に焼き入れされた領域を有するステンレス鋼製ネジは、タンジン（Ｔａｎｃｚｙｎ）による米国特許第３３７６７８０号明細書から公知である。タンジンは、選択的に焼き入れされたネジ山の頂部を有するステンレス鋼製ネジと、ネジ回しを挿入するための選択的に焼き入れされたヘッド部領域とを開示している。これら領域は、ネジの残りの部分よりも硬さが大きい。ステンレス鋼製ネジの炭素の含有量は０．２０質量％を越えず、クロムの含有量は１０質量％から２５質量％を越えず、ニッケルの含有量は５質量％から２０質量％を越えず、銅の含有量は１質量％から５質量％を越えず、およびアルミニウムの含有量は０．２５質量％から２．５質量％を越えない。焼き入れ作用は、ステンレス鋼を約摂氏３７１．１度（約華氏７００度）から約摂氏４８２．２度（約華氏９００度）において冷間加工して、約摂氏５６５．６度（約華氏１０５０度）から約摂氏６７６．７度（約華氏１２５０度）において時効硬化することによって行われる。冷間加工を最も行った領域において最も焼き入れが起こる。
【０００３】
ブジョルクランド（Ｂｊｏｒｋｌｕｎｄ）等による米国特許第４２９５３５１号明細書は、ネジ山の頂部が選択的に焼き入れされているステンレス鋼製ネジを開示している。選択的な焼き入れ作用は、ネジ山部の形成時に約摂氏−１７．８度（華氏零下よりも低い）の温度において留め具の素材を極度に冷間加工することによって行われる。他の選択的に焼き入れされたステンレス鋼製ネジは、ハレングレン（Ｈａｌｌｅｎｇｒｅｎ）による米国特許第４２８９００６号明細書に開示されている。
【０００４】
ハロウェルジュニア（Ｈａｌｌｏｗｅｌｌ  Ｊｒ．）による米国特許第２２２９５６５号明細書は、ヘッド部が選択的に焼き入れされている六角穴付ネジを開示している。六角穴付ネジのヘッド部を、高温まで導くことによって迅速に加熱する。次いで、六角穴付ネジ全体を急冷して、加熱された部分を焼き入れする。結果的に形成された六角穴付ネジのロックウェル硬さ（Ｒｏｃｋｗｅｌｌ  ｈａｒｄｎｅｓｓ）（「Ｒc 」）はヘッド部においては約４８から５０であって、残りの部分においては小さくて約３０から３５である。
【０００５】
ヤヌス（Ｊａｎｕｓｚ）等による米国特許第５７７５５４２号明細書は、ネジの胴部の下方の端部において選択的に焼き入れされたネジ山部と選択的に焼き入れされたネジ先端部とを有するネジを開示している。ヤヌスによる米国特許第５６０５４２３号明細書は、下方の端部に選択的に焼き入れされたネジ山部と、選択的に焼き入れされた先端部とを有する留め具を開示している。
【０００６】
【発明が解決しようとする課題】
標準的な炭素鋼製ネジ（ヘッド部に単一のスロットを有する）と、十字穴付きネジ（ヘッド部において互いに交差する二つのスロットを有する）とを、回転用工具（例えば、ネジ回し）からの制限された駆動トルクに対してのみ駆動することができる。ヘッド部のスロットが過剰な回転力を受ける場合には、スロットが広げられて損傷し、それにより回転用工具はもはやスロットと有効に係合できないようになる。
【０００７】
ネジのヘッド部を焼き入れしてスロットを強化することが研究されてきた。しかしながら、（１）過剰な回転力が加えられるときに生ずるヘッド部のネジの胴部からの離脱と、（２）ネジを被金するときの水素脆性と、（３）ネジの延長部によって解放できない応力を発生させる、熱膨張とネジを埋め込む基材もしくは複数の基材の収縮とによるヘッド部の急激な移動とが原因となって、焼き入れ作用を行うことでヘッド部と胴部の上方部分とが脆くなる場合がある。さらに、焼き入れ作用を行うためにヘッド部を選択的に加熱することによって、ネジ全体（異なる温度プロフィルを有する）を急冷用流体にさらすときにネジがひずむ場合がある。
【０００８】
【課題を解決するための手段】
本発明は、ヘッド部内に異なる硬さプロフィルを有していて選択的に焼き入れされた炭素鋼製ネジに関する。ネジは、ヘッド部と、ヘッド部の下方に位置する胴部と、下方の端部もしくは先端部とを有する。ヘッド部は頂面と、底面と、中心部と、外側縁部と、回転用工具と係合するために中心部に位置する少なくとも一つのスロットとを有する。本発明は、ネジを基材内に貫入するのを容易にするために選択的に焼き入れされた先端部を有する炭素鋼製ネジを含む。
【０００９】
本発明によれば、ヘッド部は中心部と頂部とにおいて選択的に焼き入れされて、それにより頂部に隣接するヘッド部の中心部は、ヘッド部の底部および隣接するネジの胴部よりも硬くなる。言い換えれば、スロットを形成している縁部と壁部とが頂部において選択的に焼き入れされて、強度と硬さとを大きくして、回転用工具によって生ずる損傷を少なくしている。しかしながら、ヘッド部の底部および隣接する胴部は比較的柔らかくて柔軟なままであり、それにより、高いトルクもしくは高い応力、例えばせん断応力が加えられたときにヘッド部が胴部から離脱しないようになる。
【００１０】
本発明は、中心部におけるヘッド部および頂部に隣接するヘッド部を選択的に焼き入れする焼き入れ方法をさらに含む。火炎噴射部であってもよい熱源によって、ヘッド部の頂部および中心部を直接的に加熱して、約摂氏７６０度（華氏１４００度）よりも高い温度まで加熱する。ヘッド部の頂部および中心部の最大温度は、ヘッド部の底部もしくはネジの胴部の隣接部分の温度よりも高い。次いで、ネジを部分的に異なるように急冷してひずみを少なくするかもしくは妨げることができる。急冷用流体をヘッド部の中心部の頂部に直接的に供給することによって、部分的に異なるようにされる急冷作用が行われ、最も温度の高い領域において急冷作用を最大にすることができる。次いで、急冷用流体をネジのヘッド部から、急冷作用が望まれていない残りの部分まで流れ落とすことができる。
【００１１】
本発明は、ネジの先端部を選択的に熱処理して急冷することで局所的に焼き入れ作用を行う同様の技術を含む。
【００１２】
【発明の実施の形態】
図１を参照すると、ヘッド部１２と、ヘッド部の下方に位置する胴部１４と、ヘッド部とは反対側の胴部の端部に位置するネジ先端部１６とを有する本発明の炭素鋼製ネジ１０が示されている。突出部２０と突出部間の谷部２２とを有する複数のネジ山部１８が、胴部１４とネジ先端部１６との外側縁部周りに螺旋状をなしている。
【００１３】
図１から図３を参照すると、ヘッド部１２は頂面２４と底部２６と中心領域２８と外側縁部３０とを有している。中心領域２８は、一般的なネジ回しまたは同様な工具を受容するための単一のスロット３２、もしくはフィリップス社（Ｐｈｉｌｌｉｐｓ）製ネジ回しまたは十字穴付きネジ用に製造された同様な工具を受容するための交差する一対のスロット３２、３４のどちらかを有している。
【００１４】
各スロットは、対向する一対の略直立方向壁部３６、３８から形成されており、これら略直立方向壁部３６、３８は隆起部４０、４２において頂面２４と交差していて、接合部４１、４３においてスロット床部４４とも交差している。スロットの深さは隆起部４０、４２とスロット床部４４との間の距離である。スロット床部４４は、ネジのヘッド部１２の下方であって隣接する胴部１４内に実際には位置しており、このことは、スロットの深さ部分が図１に示されるようにネジのヘッド部の厚さ部分よりも大きいことを示している。あるいは、スロット床部４４は、ヘッド部１２の底部２６とほぼ同じ高さであるか、もしくはヘッド部１２の底部２６の上方であってもよく、この場合には、スロット３２（もしくはスロット３２と３４）は全体がヘッド部１２内に位置している。
【００１５】
本発明のネジ１０は選択的に焼き入れされていて、ヘッド部１２内に異なる硬さプロフィルを形成している。火炎噴射部もしくは他の熱源によって、中心領域２８に隣接する頂面２４を直接的に加熱し、それにより、中心領域に隣接する最も高い位置、すなわちスロット３２（もしくはスロット３２、３４）の隆起部４０、４２が最も加熱されるようになる。隆起部４０、４２は、少なくとも約摂氏７６０度（約華氏１４００度）まで、好ましくは約摂氏８１５．６度（華氏１５００度）から約摂氏１０９３．３度（華氏２０００度）まで、さらに好ましくは約摂氏８７１．１度（華氏１６００度）から約摂氏９８２．２度（華氏１８００度）の温度まで加熱される。加熱作用によって、影響を受ける部分（隆起部４０、４２もしくは隆起部４０、４２周り）がフェライトパーライト金属組織からオーステナイト金属組織へと変化する。ヘッド部１２の底部２６と胴部１４の隣接部分とに前述した金属組織の変化が起きないように、加熱作用は短時間にわたって十分に管理されている。
【００１６】
次いで、ネジ１０は、ヘッド部１２の最も加熱された部分に急冷用流体を供給することによって急冷される。急冷用流体は水、もしくは他の液体または気体でもよく、中心領域２８に隣接する頂面２４に対して急冷用流体を流すか、スプレーでかけるか、空気助勢式スプレーでかけるか、もしくは他の手段により直接的に供給してもよい。次いで、加熱作用が少ないネジの部分に対する急冷作用の影響をさらに小さくするために、供給された急冷用流体をヘッド部上から流れ落とす。選択的に焼き入れすることによって、最も温度の高い部分（隆起部４０、４２もしくは隆起部４０、４２周り）がオーステナイト金属組織から、焼き入れされているが焼き戻しされていないマルテンサイト金属組織へと変化する。ネジのヘッド部１２の底部２６と、胴部１４の隣接部分とは、ほとんどがさらに柔らかくてさらに柔軟なフェライトパーライト組織のままである。ヘッド部１２の最も温度の高い部分を、温度が低い部分よりも広範囲にわたって選択的に急冷することによって、急冷作用によるネジのひずみを最小限にする。
【００１７】
急冷用流体は約摂氏４．４度（約華氏４０度）から約摂氏９３．３度（約華氏２００度）、好ましくは約摂氏１０度（約華氏５０度）から約摂氏６５．６度（約華氏１５０度）、さらに好ましくは約摂氏１５．６度（華氏６０度）から約摂氏３７．８度（華氏１００度）までの温度であってよい。水道水もしくは他のプロセス水を使用することもできる。他の急冷用媒体はオイルもしくは気体を含みうる。急冷時間を約３０秒よりも多くする必要はなくて、約３秒から１０秒でよい。ネジのヘッド部は乾燥作用を容易にするために、急冷作用の後であってもまだ暖かくてよい。
【００１８】
結果的に形成された選択的に焼き入れされた炭素鋼製ネジは、ヘッド部自体内でロックウェル硬さ「Ｃ」（「Ｒc 」）が少なくとも約１０（１０  ｕｎｉｔ）だけ異なってる。ヘッド部１２の中心領域に隣接する隆起部４０、４２のＲc は、少なくとも約４５であって、好ましくは少なくとも約５０、さらに好ましくは少なくとも約５５である。ヘッド部１２の底部２６と胴部１４の上方領域とのＲc は約３５よりも大きくない。
【００１９】
ネジのヘッド部１２の残りの部分のＲc の値は、隆起部４０、４２のＲc の値に近いか、もしくは底部２６のＲc の値に近くて、これら残りの部分のＲc の値はどちらの場所に近い位置にあるかに応じて定まる。例えば、スロット３２（もしくはスロット３２、３４）の略直立方向壁部３６、３８のＲc は頂部付近もしくは中心領域付近で少なくとも約４５であるが、スロット床部４４の接合部４１、４３付近ではＲc は約３５かもしくはこれより小さい。スロット床部４４のＲc は約３５かもしくはこれより小さい。頂面２４のＲc は隆起部付近もしくは中心領域付近で少なくとも約４５であって、縁部３０付近でのＲc はさらに小さい。
【００２０】
このようにネジのヘッド部１２を選択的に焼き入れすることによって、スロット３２は、強度と硬さとがさらに大きくされて、ネジ回しもしくは同様な工具を高トルクにおいて動作させるときに変形と損傷とが少なくなる。底部２６、ヘッド部１２、および隣接する胴部１４を柔らかいままにすることによって、高トルクもしくは高せん断応力によってヘッド部が破損する可能性が少なくなる。屋根材用ネジ、ならびに胴部が長い他のネジおよび／または抵抗性基材内へと埋め込まれる他のネジは、屋根上における極度の温度変化による高せん断応力レベルを日常的に受けているので本発明は特にこれらネジに対して有用である。
【００２１】
ネジ１０は実際には低炭素鋼から形成されている。炭素鋼内の炭素の適切な含有量は約０．０８質量％から０．５０質量％の範囲でよく、好ましくは約０．１８質量％から０．３５質量％の範囲である。この炭素の含有量は、鋼の熱硬化を容易にするのに十分であるが、冷間圧造時、口付け時、もしくはネジのネジ山転造時に加工硬化を容易にするのに十分に大きくない。言い換えれば、本発明のネジ１０は選択的に熱硬化されていて加工硬化されていないのが好ましい。
【００２２】
図４に示される他の実施態様においては、本発明の選択的に焼き入れされたネジはドリル先端用ネジでもよい。一つの形式のドリル先端用ネジ６０は六角状ヘッド部６２と、一つもしくはより多数の螺旋状ネジ山６６を備えたネジ山付き胴部６４と、タップ立てしてドリル先端用ネジ６０の少なくとも一部を部材内に埋め込むのに使用できる、きり先用先端部６８とを有している。強度と結合性とを強くするために前述した技術を用いて、ヘッド部６２の外面を選択的に焼き入れしてもよい。さらに、きり先用先端部６８と、きり先用先端部６８の上方にある最初のいくつかのネジ山６６を含む胴部６４の端部分６７とを、ドリル先端用ネジ６０の初期の貫入と初期のタップ立てとを容易にするために選択的に熱処理して焼き入れしてもよい。ネジを貫入させるために基材にドリルで穴を開ける必要性をなくすために、屋根材用ネジをきり先用先端部において、およびきり先用先端部の真上において選択的に焼き入れしてもよい。
【００２３】
図４を参照すると、初期には火炎噴射部もしくは他の熱源により端部分６７ときり先用先端部６８とを直接的に加熱することによって、きり先用先端部に隣接する胴部６４の下方領域として形成されたネジ６０の端部分６７をきり先用先端部６８と共に選択的に焼き入れしてもよい。端部分６７ときり先用先端部６８とは少なくとも約摂氏７６０度（約華氏１４００度）まで、好ましくは約摂氏８１５．６度（約華氏１５００度）から約摂氏１０９３．３度（約華氏２０００度）まで、さらに好ましくは約摂氏８７１．１度（華氏１６００度）から約摂氏９８２．２度（華氏１８００度）まで加熱される。選択的に加熱することによって、端部分６７ときり先用先端部６８とがフェライトパーライト金属組織からオーステナイト金属組織へと変化する。次いで、端部分６７ときり先用先端部６８とを、浸漬させるかもしくは急冷用流体を直接的に供給することによって選択的に急冷する。選択的に急冷すること（ネジの周囲では均等に冷却するが、ネジの長さ部分に沿っては異なるように急冷すること）によって、加熱された領域がオーステナイト金属組織から、焼き戻しされていないが硬いマルテンサイト金属組織へと変化する。急冷用流体は水であってもよく、ヘッド部の場合に前述した温度において、前述した急冷時間にわたって急冷用流体を端部分６７ときり先用先端部６８とに供給してもよい。
【００２４】
ネジ６０の端部分６７ときり先用先端部６８とのＲc は少なくとも約４５、好ましくは少なくとも約５０、さらに好ましくは少なくとも約５５まで焼き入れされる。端部分６７の上方に位置する胴部６４の未処理領域のＲc は、焼き入れされた端部分よりも少なくとも約１０だけ小さくて、約３５であるかまたはこれよりも小さく、あるいは２５であるかまたはこれより小さい。
【００２５】
次いで、胴部の焼き入れされた領域６７は、Ｒc の値が約３５と４５との間に降伏するように焼き戻しされうる。このＲc の値は開始の際のＲc の値よりも大きいが、選択的に焼き入れされたＲc の値よりも小さい。選択的に焼き入れされた領域６７を約摂氏３１５．６度（約華氏６００度）から約摂氏５９３．３度（約華氏１１００度）、好ましくは約摂氏３９８．９度（約華氏７５０度）から約摂氏５３７．８度（約華氏１０００度）まで再加熱することによって焼き戻し作用が行われる。きり先用先端部６８は焼き戻しされないが、その代わりに最大硬さで維持されているのが好ましい。螺旋状ネジ山部６６を肌焼きして（すなわち、外面を焼き入れして）、ネジを基材内に埋め込むときに損傷を少なくすることもできる。このことは、屋根材用の長いドリル用ネジの場合に特に有用である。
【００２６】
他の実施態様においては、選択的に焼き入れされたネジは、回転式工具を受容するための六角状ヘッド部を備えた六角頭ネジであってもよい。図５を参照すると、六角頭ネジ７０が、頂面７６を備えたヘッド部７４を有している。ヘッド部７４は、六つの長方形状平坦面８２から構成される六角形状外面８０を有している。図示される実施態様においては、常置式ワッシャ８４がヘッド部７４とネジの細長いネジ山付き胴部８６との間に位置決めされている。
【００２７】
本発明によれば、六角頭ネジ７０の選択された部分は前述した技術を用いることで選択的に焼き入れされうる。回転用工具を受容するヘッド部７４の頂部は、選択的に焼き入れされていて、耐損傷性と耐摩耗性とを有している。ヘッド部の外側の六つの外側平坦面８２を焼き入れすることによって、ソケット付き回転用工具を用いる際の相互作用が改良されるので、六角頭ネジと回転用工具との性能を高めることができる。
【００２８】
さらに、図４のドリル先端用ネジおよび図５の六角頭ネジを、前述した含有量の炭素を有する炭素鋼から製造することができる。ネジの焼き入れされていない部分のＲc の値は約３５であるかもしくはこれより小さい。選択的に焼き入れされた部分のＲc の値は少なくとも約４５であって、好ましくは少なくとも約５０、さらに好ましくは少なくとも約５５である。
【００２９】
ネジのヘッド部と端部分とを、異なるプロセスによって、別個に選択的に焼き入れしてもよい。図６から図１１は、極めて多数のネジの選択された部分を連続的に熱処理するのに有用な加熱装置１００を略して示している。図６を参照すると、加熱装置１００は、リンク鎖でもよいネジ用コンベヤ１０４と協動して矢印１０６の方向に移動する搬送機構１０２を有している。長さが多種でありうる複数のネジ１０１は、これらネジのヘッド部１２の下方においてコンベヤ１０４に支持されている。
【００３０】
複数のネジ１０１はコンベヤ１０４上に担持されて、複数の火炎用バーナ１１０と熱電対１１２とを有する第一の加熱部１０８を通る。図７に示されるように、加熱部１０８内の火炎用バーナ１１０は各ネジ１０１の下方の端部４６とネジ先端部１６とを、最も好ましくは約摂氏８７１．１度（華氏１６００度）と約摂氏９８２．２度（華氏１８００度）との間の温度まで加熱するのに使用される。ネジのこれら選択された部分のみを火炎１１４により加熱する。排気用フード１１７は過剰の熱を運び去る。
【００３１】
複数のネジ１０１が第一の加熱部１０８を越えてさらに搬送されると、冷却部１１６によって次いでネジの下方の端部とネジ先端部とが急冷される。図８に示されるように、冷却部は水のカーテン１１７、プロセス油もしくは他の冷却用流体を、各ネジの加熱された部分に選択的に供給する。加熱された部分は約摂氏６５．６度（華氏１５０度）もしくはこれより低く冷却されるのが好ましい。
【００３２】
第一の加熱部から冷却部へと続くことによって、各ネジの下方の端部とネジ先端部とのロックウェル硬さＲc は、３５よりも小さい（あるいは２５よりも小さい）開始の値から、約４５であるかもしくはこれより大きい（あるいは５０であるかもしくはこれより大きい）値まで増大しうる。ネジ先端部の硬さを高く維持しつつ、下方の端部におけるネジ山部を中間の硬さまで軟化させるのが望ましい。各ネジの焼き入れされたネジ山部４６を第二の加熱部１２０に通過させることによって「焼き戻し作用」と呼ばれるこの軟化作用が起こりうる。第二の加熱部１２０は複数のさらに小型の火炎用バーナ１２２を有してもよく、これら火炎用バーナ１２２は図９に示されるように、各ネジの下方の端部４６のみを、熱電対１２３により決定される温度約摂氏３９８．９度（約華氏７５０度）から約摂氏５３７．８度（約華氏１０００度）に加熱して、ネジ先端部は加熱しない。この第二の加熱工程によって、各ネジの下方の端部４６は中間のロックウェル硬さ約３３から４５に軟化される。
【００３３】
複数のネジ１０１がさらに搬送されると、ヘッド部１２は、一つもしくはより多数の火炎用バーナ１２６と熱電対１２７とを有する第三の加熱部１２４によって選択的に熱処理される。図１０に示されるように、第三の加熱部１２４内のバーナは、バーナの火炎がヘッド部１２を選択的に加熱するようになっている。ヘッド部は約摂氏８７１．１度（約華氏１６００度）から約摂氏９８２．２度（約華氏１８００度）に加熱されるのが最も好ましい。次いで、ヘッド部１２は、図１１に示されるように水もしくは他の急冷用流体をヘッド部１２に直接的に供給する冷却部１２８によって選択的に急冷される。従って、処理されたヘッド部のロックウェル硬さＲc の値は約４５であるかもしくはこれより大きく、あるいは約５０であるかもしくはこれより大きい。次いで、複数のネジ１０１は、パッケージ作用もしくは他の用途のために加熱装置１００から出る。
【００３４】
ここに開示された本発明の実施態様は好ましいと考えられているが、本発明の精神と範囲とから逸脱することなく種々の変更と改良とを行うことができる。本発明の範囲は添付される特許請求の範囲に示されていて、本発明の等価物の意味および範囲内にある全ての変更例が本発明に含まれていることを意味している。
【図面の簡単な説明】
【図１】ヘッド部の領域に選択的に焼き入れされた部分を有している本発明に基づくネジの断面図である。
【図２】図１のネジの頂面図である。
【図３】本発明のネジの他の実施態様の頂面図である。
【図４】本発明に基づいて選択的に焼き入れされうるドリル先端用ネジを示す図である。
【図５】本発明に基づいて選択的に焼き入れされうる六角頭ネジを示す図である。
【図６】選択的に焼き入れされたネジを製造する加熱装置の略図である。
【図７】図６の線７−７に沿ってみた略図である。
【図８】図６の線８−８に沿ってみた略図である。
【図９】図６の線９−９に沿ってみた略図である。
【図１０】図６の線１０−１０に沿ってみた略図である。
【図１１】図６の線１１−１１に沿ってみた略図である。
【符号の説明】
１０…ネジ
１２…ヘッド部
１４…胴部
１６…ネジ先端部
２４…頂面
２６…底部
２８…中心領域
３０…外側縁部
３２…スロット
３４…スロット
【図１】
0004741051.tif 000002
【図２】
0004741051.tif 000003
【図３】
0004741051.tif 000004
【図４】
0004741051.tif 000005
【図５】
0004741051.tif 000006
【図６】
0004741051.tif 000007
【図７】
0004741051.tif 000008
【図８】
0004741051.tif 000009
【図９】
0004741051.tif 000010
【図１０】
0004741051.tif 000011
【図１１】
0004741051.tif 000012